シリコン及び窒化ケイ素を含むパターン化された構造を有する太陽電池の電極を形成するための塩基性無電解ニッケルめっき溶液であって、a4.5g/L~10.0g/Lのニッケルイオン;b還元剤;c30g/L~60g/Lの、クエン酸、クエン酸アンモニウム、クエン酸ナトリウム、クエン酸カリウム、及びそれらの混合物から成る群から選ばれる第一キレート剤;d5g/L~80g/Lの第二キレート剤;e0.0005g/L~0.002g/Lの安定剤;及びf水;を含み、ここで、無電解ニッケルめっき溶液のpH値が7.0~10.0の範囲にあり;第二キレート剤が、アルキロールアミン、エチレンジアミン、ジエチレントリアミン、トリエチレンテトラミン、及びそれらの組合せから成る群から選ばれるものである、塩基性無電解ニッケルめっき溶液。アルキロールアミンが、ジエタノールアミン、トリエタノールアミン、及びそれらの混合物から成る群から選ばれる、請求項1に記載の塩基性無電解ニッケルめっき溶液。還元剤が、水素化ホウ素ナトリウム、ジメチルアミンボラン、ジエチルアミンボラン、モルホリンボラン、及びそれらの組合せから成る群から選ばれ、かつ還元剤の含有量が0.5~20g/Lである、請求項1に記載の塩基性無電解ニッケルめっき溶液。還元剤が、次亜リン酸ナトリウム、次亜リン酸アンモニウム、ホスフィン酸、ヒドラジンから成る群から選ばれ、かつ還元剤の含有量が5~40g/Lである、請求項1に記載の塩基性無電解ニッケルめっき溶液。塩化アンモニウム、硫酸アンモニウム、ホウ酸、酢酸、プロピオン酸、シュウ酸、コハク酸、乳酸、グリコール酸、酒石酸、及びそれらの組合せから成る群から選ばれる緩衝剤を更に含む、請求項1に記載の塩基性無電解ニッケルめっき溶液。緩衝剤の含有量が1g/L~20g/Lである、請求項5に記載の塩基性無電解ニッケルめっき溶液。フッ化水素酸、フッ化ナトリウム、フッ化カリウム、フッ化アンモニウム、及びそれらの組合せから成る群から選ばれる促進剤を更に含む、請求項1に記載の塩基性無電解ニッケルめっき溶液。促進剤の含有量が2g/L~12g/Lである、請求項7に記載の塩基性無電解ニッケルめっき溶液。安定剤が、チオ尿素;チオ尿素の誘導体;チオシアネート;Pb2、Sb3及びBi3の酢酸化合物;Pb2、Sb3及びBi3の硝酸化合物;並びに‐SH基を有する水溶性有機物質から成る群から選ばれる、請求項1に記載の塩基性無電解ニッケルめっき溶液。シリコン及び窒化ケイ素を含むパターン化された構造を有する太陽電池の電極を形成するための塩基性無電解ニッケルめっき溶液であって、aニッケルイオン;b還元剤;cクエン酸、クエン酸アンモニウム、クエン酸ナトリウム、クエン酸カリウム、及びそれらの混合物から成る群から選ばれる第一キレート剤;d第二キレート剤;e安定剤;及びf水;を含み、ここで、無電解ニッケルめっき溶液のpH値が7.0~10.0の範囲にあり;塩素イオンの含有量が1000ppm未満であり;第二キレート剤が、アルキロールアミン、エチレンジアミン、ジエチレントリアミン、トリエチレンテトラミン、及びそれらの組合せから成る群から選ばれるものである、塩基性無電解ニッケルめっき溶液。アルキロールアミンが、好ましくは、ジエタノールアミン、トリエタノールアミン、及びそれらの混合物から成る群から選ばれる、請求項10に記載の塩基性無電解ニッケルめっき溶液。ニッケルイオンの含有量が4.5g/L~10.0g/L、第一キレート剤の含有量が30g/L~60g/L、第二キレート剤の含有量が5g/L~80g/L、かつ安定剤の含有量が0.0005g/L~0.002g/Lである、請求項10に記載の塩基性無電解ニッケルめっき溶液。還元剤が、水素化ホウ素ナトリウム、ジメチルアミンボラン、ジエチルアミンボラン、モルホリンボラン、及びそれらの組合せから成る群から選ばれ、かつ還元剤の含有量が0.5~20g/Lである、請求項10に記載の塩基性無電解ニッケルめっき溶液。還元剤が、次亜リン酸ナトリウム、次亜リン酸アンモニウム、ホスフィン酸、ヒドラジンから成る群から選ばれ、かつ還元剤の含有量が5~40g/Lである、請求項10に記載の塩基性無電解ニッケルめっき溶液。塩化アンモニウム、硫酸アンモニウム、ホウ酸、酢酸、プロピオン酸、シュウ酸、コハク酸、乳酸、グリコール酸、酒石酸、及びそれらの組合せから成る群から選ばれる緩衝剤を更に含む、請求項10に記載の塩基性無電解ニッケルめっき溶液。緩衝剤の含有量が1g/L~20g/Lである、請求項15に記載の塩基性無電解ニッケルめっき溶液。フッ化水素酸、フッ化ナトリウム、フッ化カリウム、フッ化アンモニウム、及びそれらの組合せから成る群から選ばれる促進剤を更に含む、請求項10に記載の塩基性無電解ニッケルめっき溶液。促進剤の含有量が2g/L~12g/Lである、請求項17に記載の塩基性無電解ニッケルめっき溶液。安定剤が、チオ尿素;チオ尿素の誘導体;チオシアネート;Pb2、Sb3及びBi3の酢酸化合物;Pb2、Sb3及びBi3の硝酸化合物;並びに‐SH基を有する水溶性有機物質から成る群から選ばれる、請求項10に記載の塩基性無電解ニッケルめっき溶液。シリコン及び窒化ケイ素を含むパターン化された構造を有する太陽電池の電極を形成するための塩基性無電解ニッケルめっき溶液であって、aニッケルイオン;b次リン酸ナトリウム、次亜リン酸アンモニウム、ホスフィン酸、及びそれらの混合物から成る群から選ばれる第一還元剤;cボランである第二還元剤;dクエン酸、クエン酸アンモニウム、クエン酸ナトリウム、クエン酸カリウム、及びそれらの混合物から成る群から選ばれる第一キレート剤;e第二キレート剤;f安定剤;及びg水;を含み、ここで、無電解ニッケルめっき溶液のpH値が7.0~10.0の範囲にあり;第二キレート剤が、アルキロールアミン、エチレンジアミン、ジエチレントリアミン、トリエチレンテトラミン、及びそれらの組合せから成る群から選ばれるものである、塩基性無電解ニッケルめっき溶液。アルキロールアミンが、好ましくはジエタノールアミン、トリエタノールアミン、及びそれらの混合物から成る群から選ばれる、請求項20に記載の塩基性無電解ニッケルめっき溶液ニッケルイオンの含有量が4.5g/L~10.0g/L、第一還元剤の含有量が5g/L~30g/L、第二還元剤の含有量が0.5g/L~20g/L、第一キレート剤の含有量が30g/L~60g/L、第二キレート剤の含有量が5g/L~80g/L、かつ安定剤の含有量が0.0005g/L~0.002g/Lである、請求項20に記載の塩基性無電解ニッケルめっき溶液。第二還元剤が、水素化ホウ素ナトリウム、ジメチルアミンボラン、ジエチルアミンボラン、モルホリンボラン、及びそれらの組合せから成る群から選ばれる、請求項20に記載の塩基性無電解ニッケルめっき溶液。硫酸アンモニウム、ホウ酸、酢酸、プロピオン酸、シュウ酸、コハク酸、乳酸、グリコール酸、酒石酸、及びそれらの組合せから成る群から選ばれる緩衝剤を更に含む、請求項20に記載の塩基性無電解ニッケルめっき溶液。緩衝剤の含有量が1g/L~20g/Lである、請求項24に記載の塩基性無電解ニッケルめっき溶液。フッ化水素酸、フッ化ナトリウム、フッ化カリウム、フッ化アンモニウム、及びそれらの組合せから成る群から選ばれる促進剤を更に含む、請求項20に記載の塩基性無電解ニッケルめっき溶液。促進剤の含有量が2g/L~12g/Lである、請求項26に記載の塩基性無電解ニッケルめっき溶液。安定剤が、チオ尿素;チオシアネート;Pb2、Sb3及びBi3の酢酸化合物;Pb2、Sb3及びBi3の硝酸化合物;並びに‐SH基を有する水溶性有機物質から成る群から選ばれる、請求項20に記載の塩基性無電解ニッケルめっき溶液。本発明の実践を説明している具体的な実施態様のおかげで、当業者は、本明細書に開示された内容を通して、本発明の他の利点及び効率を容易に理解することができる。本発明はまた、他の種々の実施態様によって実践され又は適用することができる。異なる見地及び適用に基づく、本明細書における如何なる詳細事項もの多くの他の可能な修正及び変更が、本発明の精神から逸脱することなくできる。[実施例1]34g/Lのニッケル硫酸、18g/Lの次リン酸ナトリウム;50g/Lのクエン酸アンモニウム;8g/Lの塩化アンモニウム;10g/Lのトリエタノールアミン;4g/Lのフッ化ナトリウム;及び0.0009g/Lのチオ尿素;の組成を有する本実施例の無電解ニッケルめっき溶液が調製される。さらに、無電解ニッケルめっき溶液のpHは約7.5~8.2に調整される。[実施例2]34g/Lの塩化ニッケル;7g/LのDMABジメチルアミンボラン;50g/Lのクエン酸アンモニム;8g/Lの塩化アンモニウム;60g/Lのトリエタノールアミン;8g/Lのフッ化ナトリウム;0.001g/Lのチオ尿素;及び1g/Lのサッカリン;の組成を有する本実施例の無電解ニッケルめっき溶液が調製される。さらに、無電解ニッケルめっき溶液のpHは約8.0~9.0に調整される。[実施例3]35g/Lの硫酸ニッケル;15g/Lの次亜リン酸ナトリウム;5g/LのDMABジメチルアミンボラン;40g/Lのクエン酸アンモニム;5g/Lの硫酸アンモニウム;20g/Lのトリエタノールアミン;6g/Lのフッ化ナトリウム;及び0.001g/LのPb2;の組成を有する本実施例の無電解ニッケルめっき溶液が調製される。さらに、無電解ニッケルめっき溶液のpHは約8.0~8.5に調整される。[実施例4]35g/Lの硫酸ニッケル;25g/Lの次亜リン酸ナトリウム;1.25g/LのDMABジメチルアミンボラン;55g/Lのクエン酸アンモニム;13g/Lの硫酸アンモニウム;40g/Lのトリエタノールアミン;5g/Lのフッ化ナトリウム;及び0.001g/LのPb2の組成を有する本実施例の無電解ニッケルめっき溶液が調製される。なお、無電解ニッケルめっき溶液のpHは約8.5~9.3に調整される。実験結果から、実施例1~4の無電解ニッケルめっき溶液の運転温度が50°C~70°Cであることが示される。本発明の無電解ニッケルめっき溶液は窒化ケイ素及びシリコンの間の高い選択性を有し、従ってシリコンの表面をニッケルでめっきできるが、窒化ケイ素の表面上はめっきされることはない。従って、本発明の無電解ニッケルめっき溶液は太陽電池の電極の製作において使用されるのに適している。[比較例1]30g/Lの硫酸ニッケル;10g/Lの次亜リン酸ナトリウム;65g/Lのクエン酸アンモニム;50g/Lの塩化アンモニウム;及び0.001g/LのPb2;の組成を有する本実施例の無電解ニッケルめっき溶液が調製される。さらに、無電解ニッケルめっき溶液のpHは約8.2~8.8に調整される。本比較例の無電解ニッケルめっき溶液は、86°C未満ではシリコンの表面上でのニッケルめっきの処理が開始することができない従来の無電解ニッケルめっき溶液である。実験結果から、比較例1の無電解ニッケルめっき溶液は、実施例1~4よりも低い窒化ケイ素及びシリコンの間の選択性を有することが示される。更に、比較例1の無電解ニッケルめっき溶液は、アルミニウム層に対して有害である。比較例1の無電解ニッケルめっき溶液を用いて処理された後のアルミニウム層の表面は粗くなり、そして無電解ニッケルめっき溶液に起因する幾らかの腐食の痕跡を示す。本発明が、その好ましい実施態様に関して説明されてきたが、多くの他の可能な修正及び変更が、以後に請求される通りの本発明の精神及び範囲から逸脱することなくすることができると理解されるべきである。